FR 2659895 A1 19910927 FR 9003795 A 19900322 OPERATION DE MALAXAGE POUR L'OBTENTION DE MATERIAUX EN AGREGATS DE TERRE STABILISEE, CRISTALLISEE ET LE PRODUIT OBTENU. Ce procédé est destiné à la fabrication de blocs, de parpaings, briques, dalles, carreaux, pavés, chaînage de toutes dimensions pour la réalisation de murs porteurs, murs de cloison, dallage, couverture, trottoirs, etc. I1 convient en premier lieu de déterminer la composition exacte de l'agrégat qui dans le cas de ce procédé est de la terre. I1 est reconnu que les terres recouvrant notre planète sont multiples et différentes les unes des autres. Pour définir la ou les terres convenant à l'élaboration du procédé, nous utilisons les cartes pédologiques éditées par le B.R.G.M. ou l'U.N.E.S.C.O. DEFINITION DU SOL A) Description du sol avec la ou les dominantes et les inclusions. B) Localisation C) Matériau originel D) Description du profil E) Horizon F) Profondeur en mètre G) Cation échangeable m Eq/100 gr. H) Ca Co2 en % I) Analyse granulométrique en % J) Densité K) Texture L) Indice de floculation de l'argile Toutes données scientifiques qui permettront le meilleur choix de l'agrégat "terre", du liant hydraulique et du catalyseur de réaction. Une fois le choix de l'agrégat fait ainsi que le liant hydraulique préconisé, il est nécessaire d'employer un mode opératoire spécifique tel que décrit ci-dessous 1) Criblage du ou des agrégats (terre), tels que défini par la fiche Etude des sols, à la maille de 0à15, 2) Malaxage en atmosphère ambiante au moyen d'un malaxeur horizontal, tridimensionnel. Durant cette opération qui ne doit pas excéder deux minutes trente secondes, il sera fait apport sur produit sec a) liant hydraulique b) eau dans laquelle on aura ajouté préalablement le catalyseur de réaction. Le pourcentage d'eau varie de 3 à 12 % selon l'hygrométrie du produit sec, déterminé au moyen d'une sonde fixée dans le malaxeur. 3) Le mélange à la sortie du malaxage doit être metteux. 4) Le produit malaxé est placé dans une trémie d'alimentation de la presse. Cette trémie est isolante de façon à ce que le produit ne subisse aucune altération (chaud ou froid). Le ou le moules sont remplis par mesure volumétrique et sont soumis ensuite à une compression variant de 50 bars à 250 bars au cm2 suivant les produits à façonner. Carreaux de sol : 150 bars/cm2 Briques de cloison : 50 bars/cm2 Parpaings alvéolés : 150 bars/cm2 Pavés de trottoir : 250 bars/cm2 Le temps de pression et de pilonnage est de neuf secondes du cycle hydraulique. 5) Le produit obtenu sort du moule par éjection. I1 est mis au séchage 24 heures. 6) Le catalyseur de réaction est un produit synthétique sur base minérale sulfonée avec additifs composés de micelles d'Aluminate tricalcique et de micelles d'Hydrocarbonate en proportion équivalente à raison de 0,10 à 0,25 grammes du poids du produit sec, selon la densité et les composants du matériau d'origine. Il aide à la cohésion du matériau (masse volumique). Il permet d'abaisser le pourcentage de liant hydraulique. I1 permet d'augmenter les valeurs portantes. Il est hydrophobe, de ce fait empêche l'absorption d'eau et place le produit hors gel. Il déclenche et accélère la cristallisation du matériau et l'empêche de ce fait de se décomprimer en vieillissant. 7) La compression chasse les molécules d'air et d'eau à 99 %. L'eau à laquelle ou a ajouté le catalyseur au moment du malaxage, permet à celui-ci de se répartir totalement dans la masse volumique et autorise de ce fait une cohésion parfaite du matériau obtenu. REVENDICATIONS 1) Procédé de fabrication de matériaux de construction en agrégats de terre préalablement définie, caractérisé par le fait, qu'après criblage, le matériau est introduit dans un malaxeur horizontal tridimensionnel avec apport d'un liant hydraulique auquel est ajouté un catalyseur synthétique sur base minérale sulfonée composé de micelles d'Aluminate tricalcique et de micelles d'Hydrocarbonate en proportion équivalente à raison de 0,10 à 0,25 grammes du poids du produit sec. 2) Procédé selon la revendication 1, caractérisé selon le pourcentage d'eau variant de 3 % à 12 % du poids du produit sec. 3) Procédé selon les revendications 1 et 2, caractérisé en ce que la durée de l'opération de malaxage est de 2 minutes 30 secondes. 4) Procédé selon les revendications 1, 2 et 3, caractérisé en ce que la quantité de catalyseur varie de 0,10 à 0,25 grammes du produit sec, selon la densité et les composants du matériau d'origine.